СПОСОБ ИЗГОТОВЛЕНИЯ ДЕТАЛИ ПУТЕМ ГОРЯЧЕЙ ДЕФОРМАЦИИ СТАЛЬНОЙ ЗАГОТОВКИ

1
1. Способ изготовления детали путем горячей деформации стальной заготовки, в котором заготовку нагревают до температуры деформации, а затем деформируют, причем деталь после деформации имеет бейнитную микроструктуру с минимальной прочностью на разрыв 800 МПа, отличающийся тем, что нагрев осуществляют до температуры ниже температуры превращения Ac, причем указанная заготовка изготовлена из стали с микроструктурой с по меньшей мере 50% бейнита, и причем указанная заготовка имеет следующий состав сплава в мас.%:
С: 0,02-0,3
Si: 0,01-0,5
Mn: 1,0-3,0
Р: макс. 0,02
S: макс. 0,01
N: макс. 0,01
Al: до 0,1
Cu: до 0,2
Cr: до 3,0
Ni: до 0,2
Мо: до 0,2
Ti: до 0,2
V: до 0,2
Nb: до 0,1
В: до 0,01.
2. Способ по п. 1, отличающийся тем, что указанная микроструктура содержит по меньшей мере 70% бейнита, доли остаточного аустенита и мартенсита составляют менее 10%, а остаток представляет собой феррит.
3. Способ по п. 1, отличающийся тем, что указанная сталь содержит сплав следующего состава в мас.%:
С: 0,02-0,11
Si: 0,01-0,5
Mn: 1,0-2,0
Р: макс. 0,02
S: макс. 0,01
N: макс. 0,01
мин.
Al: 0,015-0,1
В: макс. 0,004
Nb+V+Ti: макс. 0,2.
4. Способ по п. 1, отличающийся тем, что указанная сталь содержит сплав следующего состава в мас.%:
С: 0,05-0,11
Si: 0,1-0,5
Mn: 1,0-2,0
Р: макс. 0,02
S: макс. 0,01
N: 0,003-0,01
мин.
Al: 0,03-0,1
В: макс. 0,004
Мо: 0,04-0,2
Ti: 0,04-0,2
Nb+V+Ti: 0,1-0,2.
1
5. Способ по п. 1, отличающийся тем, что нагрев заготовки до температуры горячей деформации осуществляют лишь частично, а частичный нагрев, при необходимости, осуществляют выше температуры превращения Ас.
6. Способ по п. 1, отличающийся тем, что указанную заготовку нагревают до температуры ниже 720°С.
7. Способ по п. 6, отличающийся тем, что указанную заготовку нагревают до температуры в диапазоне 400-700°С.
8. Способ по п. 7, отличающийся тем, что указанную заготовку нагревают до температуры в диапазоне 500-700°С.
9. Способ по п. 1, отличающийся тем, что перед нагревом указанную заготовку снабжают металлическим или лакообразным покрытием.
10. Способ по п. 9, отличающийся тем, что указанное металлическое покрытие содержит Zn и/или Mg и/или Si.
11. Способ по п. 1, отличающийся тем, что нагрев до температуры деформации осуществляют индуктивно, кондуктивно и/или посредством излучения.
12. Способ по любому из пп. 1-11, отличающийся тем, что в качестве указанной заготовки используют листовую заготовку или трубу.
13. Способ по п. 12, отличающийся тем, что указанная листовая заготовка образована из горяче- и/или холоднокатаной полосы.
14. Способ по п. 12, отличающийся тем, что указанная труба представляет собой бесшовную горячекатаную трубу или изготовленную из горяче- и/или холоднокатаной полосы сварную трубу.
15. Способ по п. 14, отличающийся тем, что указанная труба представляет собой бесшовную горячекатаную трубу или изготовленную из горяче- и/или холоднокатаной полосы сварную трубу, дополнительно подвергнутую одному или нескольким процессам волочения и/или отжига.